【手続補正書】
【提出日】平成27年1月21日(2015.1.21)
【手続補正１】
【補正対象書類名】特許請求の範囲
【補正対象項目名】全文
【補正方法】変更
【補正の内容】
【特許請求の範囲】
【請求項１】
インクジェット記録用の活性光線硬化型インクであって、前記活性光線硬化型インクが温度により可逆的にゾルゲル相転移し、前記活性光線硬化型インクが少なくともゲル化剤、光重合性化合物および光重合開始剤を含有し、前記活性光線硬化型インクが前記ゲル化剤を１質量％以上、１０質量％未満含有し、前記活性光線硬化型インクが前記光重合開始剤として分子内結合開裂型の光重合開始剤および分子内水素引き抜き型の光重合開始剤を含有し、以下で定義される温度Ｔｍ（℃）における活性光線硬化型インクの貯蔵弾性率Ｇ′が０．１Ｐａ以上１０００Ｐａ未満であり、かつ活性光線硬化型インクの貯蔵弾性率Ｇ′が損失弾性率Ｇ″よりも小さいことを特徴とする活性光線硬化型インク。
（上記においてＴｍは、Ｔｍ＝Ｔｇｅｌ−ΔＴで定義される温度であり、ここにおいて、ΔＴは活性光線硬化型インクのゾル化温度をＴｓｏｌ（℃）とし、活性光線硬化型インクのゲル化温度をＴｇｅｌ（℃）としたとき、ゾル化温度とゲル化温度の差（ΔＴ＝Ｔｓｏｌ−Ｔｇｅｌ）で表される。
また、ＴｓｏｌおよびＴｇｅｌは以下で定義される。
Ｔｓｏｌ：昇温速度０．１℃／ｓ、歪み５％、角周波数１０ｒａｄｉａｎ／ｓで動的粘弾性の温度変化を測定した際に、貯蔵弾性率Ｇ′が０．１Ｐａ以下となる温度
Ｔｇｅｌ：降温速度０．１℃／ｓ、歪み５％、角周波数１０ｒａｄｉａｎ／ｓで動的粘弾性の温度変化を測定した際に、貯蔵弾性率Ｇ′が０．１Ｐａ以上となる温度）
【請求項２】
前記分子内結合開裂型の光重合開始剤が、ジエトキシアセトフェノン、２−ヒドロキシ−２−メチル−１−フェニルプロパン−１−オン、ベンジルジメチルケタール、１−（４−イソプロピルフェニル）−２−ヒドロキシ−２−メチルプロパン−１−オン、４−（２−ヒドロキシエトキシ）フェニル−（２−ヒドロキシ−２−プロピル）ケトン、１−ヒドロキシシクロヘキシル−フェニルケトン、２−メチル−２−モルホリノ（４−チオメチルフェニル）プロパン−１−オン、２−ベンジル−２−ジメチルアミノ−１−（４−モルホリノフェニル）−ブタノン、ベンゾイン、ベンゾインメチルエーテル、ベンゾインイソプロピルエーテル、２，４，６−トリメチルベンゾインジフェニルホスフィンオキシド、ベンジルおよびメチルフェニルグリオキシエステルからなる群から選択される１つであり、
前記分子内水素引き抜き型の光重合開始剤が、ベンゾフェノン、ｏ−ベンゾイル安息香酸メチル−４−フェニルベンゾフェノン、４，４′−ジクロロベンゾフェノン、ヒドロキシベンゾフェノン、４−ベンゾイル−４′−メチル−ジフェニルサルファイド、アクリル化ベンゾフェノン、３，３′，４，４′−テトラ（ｔ−ブチルペルオキシカルボニル）ベンゾフェノン、３，３′−ジメチル−４−メトキシベンゾフェノン、２−イソプロピルチオキサントン、２，４−ジメチルチオキサントン、２，４−ジエチルチオキサントン、２，４−ジクロロチオキサントン、ミヒラ−ケトン、４，４′−ジエチルアミノベンゾフェノン、１０−ブチル−２−クロロアクリドン、２−エチルアンスラキノン、９，１０−フェナンスレンキノンおよびカンファーキノンからなる群から選択される１つであることを特徴とする請求項１に記載の活性光線硬化型インク。
【請求項３】
前記活性光線硬化型インクに含まれる前記ゲル化剤の含有量が２質量％以上、７質量％未満であることを特徴とする請求項１または２に記載の活性光線硬化型インク。
【請求項４】
前記活性光線硬化型インクのゾル化温度Ｔｓｏｌとゲル化温度Ｔｇｅｌの差ΔＴが３℃以上、２０℃未満であることを特徴とする請求項１〜３のいずれか１項に記載の活性光線硬化型インク。
【請求項５】
前記活性光線硬化型インクのゾル化温度Ｔｓｏｌが４０℃以上、９０℃未満であることを特徴とする請求項１〜４のいずれか１項に記載の活性光線硬化型インク。
【請求項６】
インクジェット記録ヘッド内に存在する活性光線硬化型インクの粘度が３ｍＰａ・ｓ以上、２０ｍＰａ・ｓ未満であることを特徴とする請求項１〜５のいずれか１項に記載の活性光線硬化型インク。
【請求項７】
インクジェット記録用の活性光線硬化型インクであって、前記活性光線硬化型インクが温度により可逆的にゾルゲル相転移し、前記活性光線硬化型インクが少なくともゲル化剤、光重合性化合物および光重合開始剤を含有し、前記活性光線硬化型インクが前記ゲル化剤を１質量％以上、１０質量％未満含有し、前記活性光線硬化型インクが前記光重合開始剤として分子内結合開裂型の光重合開始剤および分子内水素引き抜き型の光重合開始剤を含有し、以下で定義される温度Ｔｍ（℃）における活性光線硬化型インクの貯蔵弾性率Ｇ′が０．１Ｐａ以上１０００Ｐａ未満であり、かつ活性光線硬化型インクの貯蔵弾性率Ｇ′が損失弾性率Ｇ″よりも小さい活性光線硬化型インクを、インクジェット記録ヘッドを用いて、記録媒体の温度を以下で定義される温度Ｔｍ±５℃の範囲に調温して、記録媒体上に記録することを特徴とする活性光線硬化型インクジェット記録方法。
（上記においてＴｍは、Ｔｍ＝Ｔｇｅｌ−ΔＴで定義される温度であり、ここにおいて、ΔＴは活性光線硬化型インクのゾル化温度をＴｓｏｌ（℃）とし、活性光線硬化型インクのゲル化温度をＴｇｅｌ（℃）としたとき、ゾル化温度とゲル化温度の差（ΔＴ＝Ｔｓｏｌ−Ｔｇｅｌ）で表される。
また、ＴｓｏｌおよびＴｇｅｌは以下で定義される。
Ｔｓｏｌ：昇温速度０．１℃／ｓ、歪み５％、角周波数１０ｒａｄｉａｎ／ｓで動的粘弾性の温度変化を測定した際に、貯蔵弾性率Ｇ′が０．１Ｐａ以下となる温度。
Ｔｇｅｌ：降温速度０．１℃／ｓ、歪み５％、角周波数１０ｒａｄｉａｎ／ｓで動的粘弾性の温度変化を測定した際に、貯蔵弾性率Ｇ′が０．１Ｐａ以上となる温度）
【請求項８】
前記分子内結合開裂型の光重合開始剤は、ジエトキシアセトフェノン、２−ヒドロキシ−２−メチル−１−フェニルプロパン−１−オン、ベンジルジメチルケタール、１−（４−イソプロピルフェニル）−２−ヒドロキシ−２−メチルプロパン−１−オン、４−（２−ヒドロキシエトキシ）フェニル−（２−ヒドロキシ−２−プロピル）ケトン、１−ヒドロキシシクロヘキシル−フェニルケトン、２−メチル−２−モルホリノ（４−チオメチルフェニル）プロパン−１−オン、２−ベンジル−２−ジメチルアミノ−１−（４−モルホリノフェニル）−ブタノン、ベンゾイン、ベンゾインメチルエーテル、ベンゾインイソプロピルエーテル、２，４，６−トリメチルベンゾインジフェニルホスフィンオキシド、ベンジルおよびメチルフェニルグリオキシエステルからなる群から選択される１つであり、
前記分子内水素引き抜き型の光重合開始剤は、ベンゾフェノン、ｏ−ベンゾイル安息香酸メチル−４−フェニルベンゾフェノン、４，４′−ジクロロベンゾフェノン、ヒドロキシベンゾフェノン、４−ベンゾイル−４′−メチル−ジフェニルサルファイド、アクリル化ベンゾフェノン、３，３′，４，４′−テトラ（ｔ−ブチルペルオキシカルボニル）ベンゾフェノン、３，３′−ジメチル−４−メトキシベンゾフェノン、２−イソプロピルチオキサントン、２，４−ジメチルチオキサントン、２，４−ジエチルチオキサントン、２，４−ジクロロチオキサントン、ミヒラ−ケトン、４，４′−ジエチルアミノベンゾフェノン、１０−ブチル−２−クロロアクリドン、２−エチルアンスラキノン、９，１０−フェナンスレンキノンおよびカンファーキノンからなる群から選択される１つであることを特徴とする請求項７に記載の活性光線硬化型インクジェット記録方法。
【請求項９】
前記記録媒体の温度を、Ｔｍ±３℃の範囲で調温して記録することを特徴とする請求項７または８に記載の活性光線硬化型インクジェット記録方法。
【請求項１０】
前記活性光線硬化型インクに含まれる前記ゲル化剤の含有量が２質量％以上、７質量％未満であることを特徴とする請求項７〜９のいずれか１項に記載の活性光線硬化型インクジェット記録方法。
【請求項１１】
前記活性光線硬化型インクのゾル化温度Ｔｓｏｌとゲル化温度Ｔｇｅｌの差ΔＴが３℃以上、２０℃未満であることを特徴とする請求項７〜１０のいずれか１項に記載の活性光線硬化型インクジェット記録方法。
【請求項１２】
前記活性光線硬化型インクのゾル化温度Ｔｓｏｌが４０℃以上、９０℃未満であることを特徴とする請求項７〜１１のいずれか１項に記載の活性光線硬化型インクジェット記録方法。
【請求項１３】
前記インクジェット記録ヘッド中の活性光線硬化型インクを、活性光線硬化型インクのゾル化温度がＴｓｏｌに対して、Ｔｓｏｌ＋１０℃以上、Ｔｓｏｌ＋４０℃未満の温度で加熱することを特徴とする請求項７〜１２のいずれか１項に記載の活性光線硬化型インクジェット記録方法。
【請求項１４】
前記インクジェット記録ヘッド内に存在する活性光線硬化型インクの記録ヘッド内における粘度が３ｍＰａ・ｓ以上、２０ｍＰａ・ｓ未満であることを特徴とする請求項７〜１３のいずれか１項に記載の活性光線硬化型インクジェット記録方法。
【請求項１５】
請求項７〜１４のいずれか１項に記載の活性光線硬化型インクジェット記録方法であって、画像を形成した後に活性光線を照射して硬化させることを特徴とする活性光線硬化型インクジェット記録方法。